(57)【要約】      （修正有）【課題】熱可塑性成形組成物の混合物を製造するのに一般的にもコスト効果的にも好適である相溶剤を提供する。【解決手段】−ＣＯＯＨ、−ＯＨ、ＳＨ、−ＮＨ２、−ＮＨＲの少なくとも１つの官能基を含有する少なくとも２つの異なる非相溶性の熱可塑性成形組成物と、０．０１〜１０重量％の式（Ｉ）のカルボジイミドおよび／またはポリカルボジイミド2005002342.tif 000007（ここで、Ｒは、カルボジイミド基を保持する芳香族の炭素原子に関して少なくとも１つのオルト位置に、少なくとも２つの炭素原子を有する脂肪族および／または脂環族置換基を保持した芳香族またはアラリファティックアリーレンまたはアラルキレン基を表し、Ｒ’は、アリール、アラルキルまたはＲ−ＮＣＯなどを表し、Ｒ”は、−Ｎ＝Ｃ＝Ｎ−アリール、−Ｎ＝Ｃ＝Ｎ−アラルキル、−ＮＣＯなどを表し、ｎは、２〜５，０００の整数を表す）とを含有する相溶性混合物組成物。【選択図】なし【特許請求の範囲】
【請求項１】
−ＣＯＯＨ、−ＯＨ、ＳＨ、−ＮＨ２、−ＮＨＲの少なくとも１つの官能基を含有する少なくとも２つの異なる非相溶性の熱可塑性成形組成物と、
０．０１〜１０重量％の式（Ｉ）のカルボジイミドおよび／またはポリカルボジイミド
【化１】
2005002342.tif 000006
（ここで、Ｒは、カルボジイミド基を保持する芳香族の炭素原子に関して少なくとも１つのオルト位置に、少なくとも２つの炭素原子を有する脂肪族および／または脂環族置換基を保持した芳香族またはアラリファティックアリーレンまたはアラルキレン基を表し、
Ｒ’は、アリール、アラルキルまたはＲ−ＮＣＯ、Ｒ−ＮＨＣＯＮＨＲ１、Ｒ−ＮＨＣＯＮＲ１Ｒ２およびＲ−ＮＨＣＯＯＲ３を表し、
Ｒ”は、−Ｎ＝Ｃ＝Ｎ−アリール、−Ｎ＝Ｃ＝Ｎ−アラルキル、−ＮＣＯ、−ＮＨＣＯＮＨＲ１、−ＮＨＣＯＮＲ１Ｒ２または−ＮＨＣＯＯＲ３を表し、
Ｒ１およびＲ２は、同じでも異なっていてもよく、アルキル、シクロアルキルまたはアラルキル基を表し、Ｒ３は、Ｒ１の意味するものの１つを有し、またはポリエステルまたはポリアミド基を表し、かつ
ｎは、２〜５，０００の整数を表す）
とを含有する相溶性混合物組成物。
【請求項２】
少なくとも１つの熱可塑性成形組成物がポリアミドである請求項１による組成物。
【請求項３】
少なくとも１つの熱可塑性成形組成物がポリエステルである請求項１による組成物。
【請求項４】
混合物全体に関して０．０１〜１０重量％のカルボジイミドおよび／またはポリカルボジイミドと、−ＣＯＯＨ、−ＯＨ、ＳＨ、−ＮＨ２、−ＮＨＲの少なくとも１つの官能基を含有する少なくとも２つの熱可塑性成形組成物とを、混合ユニット中で、成分の少なくとも１つの溶融温度以上で混合することを含む請求項１による組成物の製造方法。
【請求項５】
混合ユニットが、混練機、一軸押出成型機、二軸押出成型機、カスケード押出成型機、液化押出成型機、多軸押出成型機および遊星歯車押出成型機からなるユニット群から選択される請求項４による方法。
【請求項６】
混合ユニットが完全に厳密に噛合った二軸押出成型機である請求項５による方法。
【請求項７】
混合ユニットが、固定子／回転子原理に従って作動する一軸押出成型機である請求項５による方法。
【請求項８】
混合ユニットが三軸押出成型機である請求項５による方法。
【請求項９】
混合ユニットが、遊星押出成型機の原理に従って作動する多軸押出成型機である請求項５による方法。
【請求項１０】
混合ユニットが、連続的にまたは断続的に作動するＫＯ−混練機である請求項５による方法。
【請求項１１】
混合ユニットが、低速回転子―固定子の組み合わせを有する連続的に作動する分散混練機である請求項５による方法。
【請求項１２】
請求項１による組成物を含有する成形物品。
【請求項１３】
物品はフィルムまたはファイバーである請求項１２による成形物品。
【請求項１４】
物品は機械の収納容器または自動車部品である請求項１２による成形物品。
【発明の詳細な説明】
【技術分野】
【０００１】
本発明は、熱可塑性成形組成物の相溶性混合物、熱可塑性成形組成物の相溶性混合物の製造方法、および本発明による混合物の、フィルム、ファイバーおよび成形物品を製造するための使用に関する。
【背景技術】
【０００２】
有機カルボジイミドおよびポリカルボジイミドは公知である。これらの化学物質および製造は、例えば、ケミカルレビューズ（Ｃｈｅｍｉｃａｌ  Ｒｅｖｉｅｗｓ）、第８１巻（１９８１）、５８９〜６３９頁およびアンゲワンデ・ヘミー（Ａｎｇｅｗａｎｄｔｅ  Ｃｈｅｍｉｅ）７４（１９６２）、８０１〜８０６頁に記載されている。
【０００３】
カルボジイミドおよびポリカルボジイミドは好ましくは、例えば、欧州特許出願第０  ６０２４７７号公報、米国特許第２，８５３，４７３号公報、米国特許第２，８５３，５１８号公報および米国特許第３，５０２，７２２号公報に記載されているように、ポリエステルベースのプラスチック材料の加水分解開裂に対する安定剤として使用される。ドイツ特許出願第１  ４９４  ００９号公報によれば、２および２’位置が置換されている芳香族および／または脂環族モノカルボジイミドが特に安定剤としての使用に好適である。ドイツ特許出願第１  ２８５  ７４７号公報には、５００以上の分子量と３以上のカルボジイミド基含有量を有するポリカルボジイミドが、エステル基を含有するプラスチック材料において熱および湿度の影響に対する安定剤として記載されている。
【０００４】
熱可塑性成形組成物の混合物は、公知のポリマーを混合することによって、新規の特性プロファイルを得ることができるので、工学技術においてますます興味を生み出している。しかし、公知の熱可塑性成形組成物の僅かしか互いに混和しない。熱可塑性成形組成物の大部分は、さらなる処置なくしては混和できない。しかし、大抵の場合には、少なくとも部分的混和性が最適な特性を得るためには必要である。
【０００５】
種々の一般的に公知の方法が混和性を改良するために用いられうる。溶融状態で、ポリマーを混合した場合にしか、相溶性ポリマーの均一な混合物とならない。別の方法は、グラフト重合：存在するポリマーにおけるモノマーの重合である。この方法は僅かなモノマーに限定され、特定の装置を用いてしか実施できない。
【０００６】
熱可塑性成形組成物の混和性を改良する別の方法は、相溶剤の使用である。これらは、混合物の形成において化学的に２つの混合成分と反応し、このようにして、改良された混和性を生じる。公知の方法は、マレイン酸無水物の使用であり、またはドイツ特許出願第１９  ７３９  ６８６号公報に記載されているように、相溶剤としてビスオキサゾリンの使用である。しかし、公知の相溶剤は、僅かな熱可塑性成形組成物の混合物にしか使用することができない。また、マレイン酸無水物を用いて混合物を形成するために、爆発性のあるパーオキサイドを、同時に使用せねばならず、これは製品コスト上昇させる。
【０００７】
技術情報誌グミ・ファセルン・クンストストッフ（Ｇｕｍｉ  Ｆａｓｅｒｎ  Ｋｕｎｓｔｓｔｏｆｆｅ）ＧＡＫ５／２００１、２９９頁、タイトル：「例えばポリアミドとポリエステルを用いた、非相溶性プラスチック材料の反応性混合」には、第１の押出段階におけるポリアミドの官能化（劣化）による反応性押出と、第２の押出段階における混合物のエステル交換とカップリングによる実際の反応性混合処理との差が明らかである。また、技術的困難性、すなわち、二軸押出成型機に必要な設備は容易に入手可能ではなく、ポリアミドの劣化と引き続いてのＰＥＴのエステル交換のために、実際の処理制御では困難が生じるといったことがある。
【発明の開示】
【発明が解決しようとする課題】
【０００８】
本発明の目的は、熱可塑性成形組成物の混合物を製造するのに一般的にもコスト効果的にも好適である相溶剤を提供し、このようにして、これらの混合物の調製を可能にすることであった。
【課題を解決するための手段】
【０００９】
本発明は、カルボジイミドおよび／またはポリカルボジイミドの相溶剤としての使用を特徴とし、このことは、−ＣＯＯＨ、−ＯＨ、ＳＨ、−ＮＨ２、−ＮＨＲの少なくとも１つの官能基を含有する少なくとも２つの異なった、本来、非相溶性の熱可塑性成形組成物に加えて、
０．０１〜１０重量％の式（Ｉ）のカルボジイミドおよび／またはポリカルボジイミド
【化２】
2005002342.tif 000002
（ここで、Ｒは、カルボジイミド基を保持する芳香族の炭素原子に関して少なくとも１つのオルト位置、好ましくは両方のオルト位置に、少なくとも２つの炭素原子を有する脂肪族および／または脂環族置換基を保持した、好ましくは少なくとも３つの炭素原子を有する分岐または環状脂肪族基を保持した芳香族またはアラリファティックアリーレンまたはアラルキレン基を表し、
Ｒ’は、アリール、アラルキルまたはＲ−ＮＣＯ、Ｒ−ＮＨＣＯＮＨＲ１、Ｒ−ＮＨＣＯＮＲ１Ｒ２およびＲ−ＮＨＣＯＯＲ３を表し、
Ｒ”は、−Ｎ＝Ｃ＝Ｎ−アリール、−Ｎ＝Ｃ＝Ｎ−アラルキル、−ＮＣＯ、−ＮＨＣＯＮＨＲ１、−ＮＨＣＯＮＲ１Ｒ２または−ＮＨＣＯＯＲ３を表し、
Ｒ’およびＲ”において、互いに独立して、Ｒ１およびＲ２は、同じでも異なっていてもよく、アルキル、シクロアルキルまたはアラルキル基を表し、Ｒ３は、Ｒ１の意味するものの１つを有し、またはポリエステルまたはポリアミド基を表し、かつ
ｎは、２〜５，０００、好ましくは２〜５００の整数を表す）
を含有する熱可塑性成形組成物の混合物の調製を可能にする。
【００１０】
本発明はまた、発明による熱可塑性成形組成物の混合物の製造方法に関し、本来非相溶性の熱可塑性成形組成物を、互いに前述の所定の量で、溶融状態で、好適な混合ユニット中で、カルボジイミドおよび／またはポリカルボジイミドを相溶剤として使用して混合することを特徴とする。
【００１１】
本発明はまた、フィルム、ファイバーおよび成形物品を製造するための、本発明による混合物の使用に関する。
【発明の好ましい実施の形態】
【００１２】
本発明により混合物を製造するために使用されるカルボジイミドおよび／またはポリカルボジイミド（式（Ｉ））は、モノイソシアネートおよび／またはジイソシアネートから、触媒の存在中で、高温、例えば、４０℃〜２００℃で、二酸化炭素の除去を伴う縮合を通じて、製造されうる。適当な方法は、ドイツ特許出願第１１  ３０  ５９４号公報に記載されている。例えば、強塩基またはリン化合物は効果的な触媒であることが証明されている。ホスホレンオキサイド、ホスホリジンまたはホスホリンオキサイドが好ましく使用される。いずれのイソシアネートも、使用されるカルボジイミドおよび／またはポリカルボジイミドを製造するのに好適であり、Ｃ１〜Ｃ４−アルキルによって置換された芳香族イソシアネート、例えば、２，６−ジイソプロピルフェニルイソシアネート、２，４，６−トリイソプロピルフェニル−１，３−ジイソシアネート、２，４，６−トリエチルフェニル−１，３−ジイソシアネート、２，４，６−トリメチルフェニル−１，３−ジイソシアネート、２，４’−ジイソシアナトジフェニル−メタン、３，３’，５，５’−テトライソプロピル−４，４’−ジイソシアナトジフェニル−メタン、３，３’，５，５’−テトラエチル−４，４’−ジイソシアナトジフェニル−メタンまたはその混合物に基づく、および置換アラルキル、例えば、１，３−ビス−（１−メチル−１−イソシアナト−エチル）−ベンゾールに基づくカルボジイミドおよび／またはポリカルボジイミドが好ましく使用される。
【００１３】
本発明による混合物を製造するのに好適な熱可塑性成形組成物は、カルボン酸、ヒドロキシル基、アミノ基またはメルカプタン基を含む群からの少なくとも１つの官能基を含有し、本来互いに相溶性がないいずれかの公知の熱可塑性成形組成物である。官能基は、例えば、ポリアミドまたはポリエステルにおける末端基であり、ポリマー鎖、例えば、ポリビニルアルコール、ポリアクリル酸またはエチレンとアクリル酸のコポリマー中に重合によって導入されうり、またはポリマー鎖へグラフトされうる（例えば、マレイン酸無水物でグラフトされるポリエチレン）。
【００１４】
本発明による熱可塑性成形組成物は、公知の重合方法、例えば、重付加、縮重合またはラジカル重合によって製造される。
【００１５】
ポリアミド−ベース（例えば、ポリアミド６、ポリアミド６．６、ポリアミド１２、ポリアミド４，６およびポリアミド１１、ポリアミド６．９、ポリアミド６．１０、ポリアミド６．１２およびその混合物）の成形組成物およびさらには準−芳香族ポリアミド（例えば、ＰＡＭＸＤ）、アモルファスポリアミド（例えば、６−３−Ｔ、ＰＡ  ６  Ｉ）、ポリアミドイミド、ＰＡ１２−コポリマー（例えば、ポリエーテルブロックアミド）、または熱可塑性エラストマーＰＡが好ましく使用される。このタイプのポリアミドは公知であり、文献、例えば、サーチリング（Ｓａｅｃｈｔｌｉｎｇ）、クンストストッフ・タッシェンブック（Ｋｕｎｓｔｓｔｏｆｆ  Ｔａｓｃｈｅｎｂｕｃｈ）、第２７編、１９９２、カール・ハンサー・ベラグ（Ｃａｒｌ  Ｈａｎｓｅｒ  Ｖｅｒｌａｇ）ｐｐ．４６５〜４７９に記載されている。
【００１６】
芳香族および／または脂肪族ジカルボン酸と芳香族および／または脂肪族ジヒドロキシ化合物に基づく熱可塑性ポリエステルが第２の熱可塑性成形組成物として好ましく使用される。
【００１７】
アルコール部分に２〜１０個の炭素原子を有するポリアルキレンテレフタレートは、好ましいポリエステルの第１の群である。
【００１８】
このタイプのポリアルキレンテレフタレートは公知であり、文献に記載されている。これらは主鎖に芳香族環を含有し、これは芳香族ジカルボン酸に由来する。芳香族環はまた、例えば、ハロゲン、塩素および臭素によって、またはＣ１〜Ｃ４−アルキル基およびメチル、エチル、ｉ−またはｎ−プロピルおよびｎ−、ｉ−またはｔ−ブチル基によって置換されてもよい。
【００１９】
これらのポリアルキレンテレフタレートは公知の方法では、芳香族ジカルボン酸、そのエステル、または脂肪族ジヒドロキシ化合物を含む他のエステル形成誘導体の反応によって製造されうる。好ましいジカルボン酸には、２，６−ナフタレンジカルボン酸、テレフタル酸およびイソフタル酸またはその混合物がある。３０モル％以下の芳香族ジカルボン酸を、脂肪族または脂環族ジカルボン酸、例えば、アジピン酸、アゼライン酸、セバシン酸、ドデカンジオン酸およびシクロヘキサンジカルボン酸に置き換えることができる。
【００２０】
脂肪族ジヒドロキシ化合物では、２〜６個の炭素原子を有するジオール、例えば、１，２−エタンジオール、１，４−ブタンジオール、１，２−プロパンジオール、１，３−プロパンジオール、１，６−ヘキサンジオール、１，４−シクロヘキサンジオール、１，４−シクロヘキサンジメチラノール（ｍｅｔｈｙｌａｎｏｌ）およびネオペンチルグリコールまたはその混合物が好ましい。
【００２１】
芳香族ジカルボン酸および芳香族ジヒドロキシ化合物から誘導される完全な芳香族ポリエステルはさらに好適な群である。
【００２２】
もちろん、ポリアルキレンテレフタレートと完全な芳香族ポリエステルの混合物を用いることもできる。これらの混合物は、一般的に２０〜９８重量％のポリアルキレンテレフタレートと、２〜８０重量％の完全な芳香族ポリエステルを含有する。
【００２３】
さらなる群は、脂肪族ジカルボン酸、例えば、アジピン酸、アゼライン酸、セバシン酸、ドデカンジオン酸およびシクロヘキサンジカルボン酸と、脂肪族ジヒドロキシ化合物、例えば、１，２−エタンジオール、１，４−ブタンジオール、１，２−プロパンジオール、１，３−プロパンジオール、１，６−ヘキサンジオール、１，４−ヘキサンジオール、１，４−シクロヘキサンジオール、１，４−シクロヘキサンジメチラノール（ｍｅｔｈｙｌａｎｏｌ）およびネオペンチルグリコールとに基づくポリエステルによって形成される。
【００２４】
もちろん、ポリエステルブロックコポリマー、例えば、コポリエーテルエステルを使用することもできる。このタイプの生成物は公知であり、文献、例えば、米国特許第３，６５１，０１４号公報に記載されている。また、対応する製品、例えば、ハイトレル（Ｈｙｔｒｅｌ）（デュポン）、アーニテル（Ａｒｎｉｔｅｌ）（ＤＳＭ）およびピビフレックス（Ｐｉｂｉｆｌｅｘ）（エニケム（ＥｎｉＣｈｅｍ）が、市販入手可能である。
【００２５】
本発明によれば、「ポリエステル」とは、芳香族ジヒドロキシ化合物、好ましくはビスフェノールＡおよびビス−（４−ヒドロキシフェニル）−２，２−プロパン、ホスゲンと、芳香族ジカルボン酸、例えば、イソフタル酸および／またはテレフタル酸との反応によって得られうる芳香族ポリエステルカーボネートを意味するものと受け取られる。
【００２６】
本発明によるカルボジイミドおよび／またはポリカルボジイミドを、本発明による少なくとも２つの異なる熱可塑性成形組成物とともに、混合して混合物を形成することができる。この目的のために、０．０１〜１０重量％、好ましくは０．１〜２重量％のカルボジイミドおよび／またはポリカルボジイミドを、９９．９９〜９０重量％の本発明による少なくとも２つの異なる熱可塑性成形組成物と混合して混合物を形成する。２つの異なった熱可塑性成形組成物が好ましく使用される。異なる熱可塑性成形組成物は、２０：１〜１：２０の割合で使用され、好ましくは５：１〜１：５の割合が用いられる。
【００２７】
本発明によるカルボジイミドおよび／またはポリカルボジイミドを、本発明による少なくとも２つの異なる熱可塑性成形組成物とともに、典型的にプラスチック材料処理において使用される混合ユニット（ＤＩＮ  ２４４５０、サーチリング−クンストストッフタッシェンブック）中で混合することができる。混練機、一軸押出成型機、二軸押出成型機、カスケード押出成型機、液化押出成型機、多軸押出成型機および遊星歯車押出成型機が特に混合ユニットとして好適である。処理は常套的に、成分の少なくとも１つの溶融温度以上で行われる。
【００２８】
本発明による熱可塑性成形組成物の混合物は、好ましくは、高速押出のためには、固定子／回転子原理に従って作動する完全に厳密に噛合った二軸押出成型機、一軸押出成型機（例えば、ライフェンハウザー（Ｒｅｉｆｅｎｈａｅｕｓｅｒ）からのスタロミックス（Ｓｔａｒｏｍｉｘ））、遊星押出成型機の原理に従って作動する三軸押出成型機、多軸押出成型機、例えば低速回転子−固定子の組み合わせを有する連続的／断続的ＫＯ混練機（例えば、ドライス（Ｄｒａｉｓ）、マンハイムのＫＥＸ）、または連続分散混練において製造される。
【００２９】
溶融処理可能なポリエステルとポリアミドおよび芳香族ポリカルボジイミドとの混和は、本発明によれば、０．０３重量％の水含有量を有するポリエステル熱可塑材、０．０７重量％の水含有量を有するポリアミド熱可塑材、芳香族ポリカルボジイミド、および任意の追加の添加剤を別々に二軸押出成型機の混練チャンバーに導入し、均一に分散させ、熱可塑材の溶融温度以上で、２８〜４５のＬ／Ｄ比と特定の混練要素を用いて溶融して押出し、ストランドにて取り出し、水浴中で冷却し、粒子化し、乾燥するようにして、行われる。このようにして得られた粒子状材料は０．０３重量％の水含有量を有する。この構成物質をさらに互いに室温で、混合し、次に、二軸押出成型機において押出する。
【００３０】
本発明による混合物は、種々の方法に従って製造されうる。本発明によるカルボジイミドおよび／またはポリカルボジイミドを、例えば、直接、本発明による少なくとも２つの熱可塑性成形組成物と混合して、混合物を形成することができる。また、本発明によるカルボジイミドおよび／またはポリカルボジイミドを、まず本発明による１つの熱可塑性成形組成物と混合して、プレ−バッチを形成し、次にプレ−バッチを本発明による次の熱可塑性成形組成物と混合することもできる。別の手順によれば、本発明による２つの異なった熱可塑性成形組成物をまず、プレ−混成し、次に本発明によるカルボジイミドおよび／またはポリカルボジイミドをプレ−混成物と混合することができる。
【００３１】
本発明による混合物の製造では、他の公知の添加剤、例えば、安定剤、充填剤、染料、防炎剤および潤滑剤を本発明による混合物中に導入することができる。
【００３２】
本発明による混合物をフィルム、ファイバー（単フィラメントおよび多フィラメント）および成形物品を製造するために、使用することができ、これらも本発明の主題である。このタイプの成形物品は、例えば、機械の収納容器または自動車部品（例えば、自動車ラジエータ／熱交換器のようなハイブリッド物品のプラスチック材料部品）または一般的に毎日使用する物品である。
【実施例】
【００３３】
（実施例１）
２０ｍＶａｌ／ｋｇのカルボキシル基含有量を有するＰＥＴ（ポリクリア（Ｐｏｌｙｃｌｅａｒ）Ｔ８６；ヘキストＡＧ）を、ポリアミド（デュレタン（Ｄｕｒｅｔｈａｎ）Ｂ４０；ベイヤ−ＡＧ）とともに、２６０℃〜２８０℃で、混練要素と冷却された第１のフィード領域を備え＞３５のＬ／Ｄ比を有するＺＳＫ２５タイプ（ウェルナー＆フライデラー（Ｗｅｒｎｅｒ＆Ｐｆｌｅｉｄｅｒｅｒ）、スツットガルト）の二軸押出成型機において、で溶融した。このように押出されたストランドを水浴中で冷却し、粒子化し乾燥した。
【００３４】
得られた粒子状材料は、押出成型機のノズルを離れるとすぐに相分離する傾向にあった。固形化したポリマーストランドは非常に壊れやすく、機械的な曲げ応力下で非常に簡単に壊れる（表１参照）。
【００３５】
（実施例２）
２０ｍＶａｌ／ｋｇのカルボキシル基含有量を有するＰＥＴ（ポリクリア（Ｐｏｌｙｃｌｅａｒ）Ｔ８６；ヘキストＡＧ）を、ポリアミド（デュレタン（Ｄｕｒｅｔｈａｎ）Ｂ４０；ベイヤ−ＡＧ）と芳香族ポリカルボジイミド（スタバキソール（Ｓｔａｂａｘｏｌ）Ｐ１００；ライン・ヘミー・ライナウ（Ｒｈｅｉｎ  Ｃｈｅｍｉｅ  Ｒｈｅｉｎａｕ）ＧｍｂＨ）とともに、２６０℃〜２８０℃で、混練要素と冷却された第１のフィード領域を備え＞３５のＬ／Ｄ比を有するＺＳＫ２５タイプ（ウェルナー＆フライデラー（Ｗｅｒｎｅｒ＆Ｐｆｌｅｉｄｅｒｅｒ）、スツットガルト）の二軸押出成型機において、溶融した。このように押出されたストランドを水浴中で冷却し、粒子化し乾燥した。
【００３６】
得られた粒子状材料は、実施例１により得られたものに比べて明らかに改良された押出特性を有する。
【００３７】
粒子状材料を２２０℃〜２８０℃で、アルブルグからの３２０Ｓタイプの射出成形装置において溶融し、試験片上にスプレイした。
【００３８】
実施例１からの材料とは対照的に、実施例２による化合物からの試験片は大きく曲げることができ、後にいずれの応力−白化も生じない。実施例１による化合物から形成された試験片は明らかな破壊割れ目を有し、または同試験ができない（表１参照）。
【００３９】
（実施例３）
ポリエチレン（ノヴェックス（Ｎｏｖｅｘ）Ｍ２１  Ｎ４３０）を、ポリエチレンに関して３重量％の芳香族ポリカルボジイミド（スタバキソール（Ｓｔａｂａｘｏｌ）Ｐ１００；ライン・ヘミー・ライナウ（Ｒｈｅｉｎ  Ｃｈｅｍｉｅ  Ｒｈｅｉｎａｕ）ＧｍｂＨ）とともに、２２０℃〜２８０℃で、実施例１と同じ二軸押出成型機において溶融した。このように押出されたストランドを水浴中で冷却し、粒子化し乾燥した。
【００４０】
（実施例４）
実施例３からの粒子状材料を乾燥混合物として、ＰＥＴ（ブリペット（Ｂｒｉｐｅｔ）２０００ＢＳＴ；ヘルムＡＧ）およびポリアミド（デュレタン（Ｄｕｒｅｔｈａｎ）Ｂ４０；ベイヤ−ＡＧ）と混合し、次に２２０℃〜２８０℃で、アルブルグからの３２０Ｓタイプの射出成形装置において溶融し、試験片上にスプレイした。
【００４１】
試験片を次に機械的に試験した。
【００４２】
実施例４からの粒子状材料は、明らかに改良された押出特性を有する。
【００４３】
実施例１からの材料とは対照的に、実施例４による化合物からの試験片は大きく曲げることができ、後にいずれの応力−白化も生じない。実施例１からの試験片は明らかな破壊割れ目を有し、または同試験ができない（表１参照）。
【００４４】
【表１】
2005002342.tif 000003
【００４５】
実施例１、２および４をオートクレーブ中で、８０℃で飽和水蒸気雰囲気中で２日間エージングした。次にＤＩＮ５３４５５についての引っ張り試験をエージングされた引っ張り試験片に対して行い、結果をエージング前の引っ張り試験片と比較した（表２および３参照）。
【００４６】
【表２】
2005002342.tif 000004
【００４７】
【表３】
2005002342.tif 000005
【００４８】
表２および３は、本発明による実施例２および４では、実施例１に比べて、エージング後の機械的数値（引裂き強度および破断時の伸張）における変化が著しく少ないこと示している。
【００４９】
（実施例５）
実施例１および２から製造されたＦ３−引っ張り試験片に、手作業での曲げ試験を施し、純粋なＰＥＴおよびＰＡ−試験片と比較した。試験片をその末端で保持し、２つの試験片の末端が湾曲力下で、これによって壊れることなく互いに接触するように曲げた。この試験は、曲げ強さについて、ＩＳＯ１７８により決定された。
【００５０】
純粋なＰＥＴおよびＰＡでは、比較的大きな労力を要することなく可能である。実施例１からの試験片は僅かな湾曲力下でさえ多数のフラグメントに粉々に砕ける（ＮＢ：保護ゴーグルは怪我のリスクを避けるために用いるべきである）。驚くべきことには、実施例２からの試験片は、純粋なＰＡまたはＰＥＴで形成された２つの試験片と同様に大きく曲げることができる。
【００５１】
発明を例示目的のために詳細に記載したが、このような詳細は、単にその目的のためであって、請求の範囲によって限定されうる以外に、発明の精神および範囲から逸脱することなく、そのなかで当業者によって変更を行うことができると理解される。
【外国語明細書】
2005002342.tif 000008
2005002342.tif 000009
2005002342.tif 000010
2005002342.tif 000011
2005002342.tif 000012
2005002342.tif 000013
2005002342.tif 000014
2005002342.tif 000015
2005002342.tif 000016
2005002342.tif 000017
2005002342.tif 000018
2005002342.tif 000019
2005002342.tif 000020
2005002342.tif 000021
2005002342.tif 000022
2005002342.tif 000023
2005002342.tif 000024